СПОСОБ УМЕНЬШЕНИЯ ЭМИССИИ АЛЬДЕГИДОВ И ЛЕТУЧИХ ОРГАНИЧЕСКИХ СОЕДИНЕНИЙ ИЗ ДРЕВЕСНЫХ МАТЕРИАЛОВ

1. Способ получения древесных материалов из лигноцеллюлозы, включающий стадии:
приготовления продуктов измельчения, содержащих лигноцеллюлозу;
приготовления клея;
смешивания продуктов измельчения, содержащих лигноцеллюлозу, с клеем;
прессования смеси при тепловой обработке;
отличающийся тем, что для уменьшения эмиссии летучих органических соединений (VOC) и формальдегида к продуктам измельчения перед прессованием и после расщепления на волокна или переработки в щепу добавляют комбинацию, в которую входят по меньшей мере по одному из компонентов, выбранных из групп i) и ii), и которая обладает буферной емкостью, с последующим добавлением при необходимости по меньшей мере одного компонента из групп iii) и iv), причем в группы от i) до iv) входят:
i) гидросульфитные соли;
ii) сульфитные соли;
iii) мочевина или производные мочевины;
iv) гидроксиды щелочных, щелочноземельных металлов или аммония.
2. Способ по п.1, отличающийся тем, что к продуктам измельчения перед прессованием добавляют комбинацию, в которую входят по меньшей мере по одному из компонентов из группы i) гидросульфитных солей и группы ii) сульфитных солей в сочетании по меньшей мере с одним компонентом из группы iii) мочевины или производных мочевины.
3. Способ по п.1 или 2, отличающийся тем, что древесные материалы представляют собой материалы, изготовленные из древесной щепы, древесных страндов и древесных волокон.
4. Способ по п.1 или 2, в котором древесные материалы представляют собой древесные плиты, в частности древесно-стружечные плиты и древесно-волокнистые плиты, такие как плиты MDF и плиты OSB.
5. Способ по п.1 или 2, отличающийся тем, что в качестве гидросульфитной соли вводят гидросульфит аммония и/или гидросульфит натрия, а в качестве сульфитной соли вводят сульфит натрия и/или сульфит аммония.
6. Способ по п.1 или 2, отличающийся тем, что при применении клеев на основе аминопласта вводят комбинацию гидросульфита аммония и сульфита аммония со значением рН в интервале от 5 до 9 и предпочтительно в интервале от 6 до 8.
7. Способ по п.1 или 2, в котором количество сульфитной соли составляет от 0,1 до 5 мас.% по твердому веществу в пересчете на абсолютно сухую лигноцеллюлозу.
8. Способ по п.1 или 2, в котором количество гидросульфитной соли составляет от 0,1 до 5 мас.% по твердому веществу в пересчете на абсолютно сухую лигноцеллюлозу.
9. Способ по п.1 или 2, в котором количество мочевины составляет от 0,5 до 5 мас.% по твердому веществу в пересчете на абсолютно сухую лигноцеллюлозу.
10. Способ по п.1 или 2, в котором количество гидроксидов щелочных и щелочноземельных металлов и аммония составляет от 0,1 до 3 мас.% по твердому веществу в пересчете на абсолютно сухую лигноцеллюлозу.
11. Древесный материал, изготовленный способом по любому из пп.1-10.
12. Древесный материал по п.11, представляющий собой древесно-волокнистые плиты, в частности плиты HDF и плиты MDF.
13. Древесный материал по п.11, представляющий собой древесно-стружечные плиты.
14. Древесный материал по п.11, представляющий собой плиты OSB.
15. Обладающая буферной емкостью композиция для обработки древесных материалов для уменьшения эмиссии летучих органических соединений (VOC) и формальдегида, содержащая по меньшей мере по одному из компонентов из групп i) и ii), таких как:
i) гидросульфитная соль;
ii) сульфитная соль;
а также
iii) при необходимости мочевину и производные мочевины;
iv) при необходимости гидроксид щелочного или щелочноземельного металла или аммония.
16. Композиция по п.15, отличающаяся тем, что композиция содержит по меньшей мере одну гидросульфитную соль и одну сульфитную соль в комбинации с мочевиной и/или производным мочевины.
17. Композиция по п.15 или 16, отличающаяся тем, что гидросульфитная соль представляет собой гидросульфит щелочного металла или аммония, а сульфитная соль представляет собой сульфит щелочного металла или аммония.
18. Композиция по п.15, содержащая в качестве компонентов:
от 0 до 90 мас.% сульфита аммония;
от 0 до 90 мас.% гидросульфита аммония;
от 0 до 90 мас.% гидросульфита натрия;
от 0 до 90 мас.% сульфита натрия;
от 0 до 90 мас.% мочевины;
от 0 до 10 мас.% гидроксида натрия,
причем по меньшей мере каждый из компонентов по меньшей мере одной из групп i) и ii) содержится в количестве по меньшей мере 0,1 мас.%.